본 발명 의 제 1 방법 및 제 2 방법 에 있 어서 , 압출 성형 시 의 겉보기 전단 속도 가 5000 ∼ 7000 / 초 , 겉보기 점도 가 50 ∼ 300 Pa ㆍ s 인 것 이 바람직 하 다 . 이러 한 유동 특성 을 가짐 으로써 , 기공 률 이 50 % 이상 으로 높 고 , 외경 이 200 mm 를 넘 는 대형 세라믹 허니 컴 구조 체로 만들 어 지 는 세라믹 허니 컴 성 형체 를 압출 성형 하 는 경우 , 압출 성형 후 에 성 형체 의 자체 중량 에 의한 변형 이 일어나 기 어려워 지 고 , 충분 한 형상 유지 성 을 확보 하 는 것 이 가능 해진다 . 그린 성 형체 의 겉보기 전단 속도 가 5000 / 초 미만 인 경우 , 그린 성 형체 의 경도 가 높 아 져서 유동 성 을 확보 할 수 없 다 . 한편 , 7000 / 초 를 초과 하 면 , 형상 유지 성 을 확보 할 수 없 게 된다 . 겉보기 점도 가 50 Pa ㆍ s 미만 인 경우 에 는 , 형상 유지 성 을 확보 할 수 없 게 된다 . 한편 , 겉보기 점도 가 300 Pa ㆍ s 를 초과 하 면 , 그린 성 형체 의 경도 가 높 아 져서 유동 성 을 확보 할 수 없 다 .